(57)【要約】      （修正有）【課題】容器本体に亀裂を生じさせることを抑止する圧電デバイスの封止方法を提供する。【解決手段】積層セラミックからなる、凹状とした容器本体１の開口端面に金属カバー３をシーム溶接によって接合するにあたり、金属カバー３の周回する外周に水晶の点移転温度573℃よりも低い共晶合金、例えばＡｎＳｎ協商合金からなる環状金属１１を設ける。金属カバー３の少なくとも一組の対角部を容器本体１に仮止めした後、一対の電極ローラ１０（ａｂ）を一組の対向する辺に当接して通電しながら進行させてシーム溶接した後、他組の辺を同様にしてシーム溶接する。融温度を約２７０℃とした共晶合金ＡuＳnを用いたシーム溶接なので、比較的低温での溶接となる。したがって、容器本体１（セラミック）との膨張係数差があっても、膨張・収縮による応力の発生を少なくして亀裂等のクラックの発生を抑止できる。【選択図】図１
2008219300.tif 000002
【特許請求の範囲】
【請求項１】
積層セラミックからなる凹状とした容器本体の開口端面に金属カバーをシーム溶接によって接合してなる圧電デバイスの封止方法において、前記金属カバーの周回する外周に水晶の点移転温度573℃よりも低い共晶合金からなる環状金属を設け、前記環状金属をシーム溶接によって溶融して接合したことを特徴とする圧電デバイスの封止方法。
【請求項２】
請求項１において、前記共晶合金はＡuＳnである圧電デバイスの封止方法。
【請求項３】
請求項１において、前記金属カバーの少なくとも一組の対角部を前記容器本体に仮止めした後、前記金属カバーを前記容器本体に接合したことを特徴とする圧電デバイスの封止方法。
【請求項４】
請求項１において、前記容器本体の開口端面には前記金属カバーの金属リングが接合される金属膜が設けられた圧電デバイスの封止方法。
【発明の詳細な説明】
【技術分野】
【０００１】
本発明はシーム溶接機による圧電デバイスの封止方法を技術分野とし、特に共晶合金を用いた封止方法に関する。
【背景技術】
【０００２】
（発明の背景）
圧電デバイス例えば水晶振動子は周波数制御素子として周知され、例えば通信機器やデジタル制御機器に広く内蔵される。このようなものの一つに、シーム溶接機によって封止した表面実装型の水晶振動子（以下、表面実装振動子とする）があり、量産化が進んでいる。
【０００３】
（従来技術の一例）
第３図は一従来例を説明する図で、同図（ａ）は表面実装振動子の断面図、同図（ｂ）は水晶片の平面図である。
【０００４】
表面実装振動子は容器本体１に水晶片２を収容し、金属カバー３を接合して密閉封入する。容器本体１は凹状とした積層セラミックからなり、開口端面には図示しないＷ（タングステン）等の下地層を有する。そして、下地層には周回する金属リング４がＡg（銀）等によるロウ付けによって設けられる。金属リング４は表面に電解メッキ等による図示しないＡu（金）膜を有する。
【０００５】
水晶片２は両主面に励振電極５を有し、一端部両側に引出電極６を延出する。そして、容器本体１の内底面に設けられた水晶端子７に導電性接着剤８によって固着される。水晶端子７は容器本体１の外底面に設けられた外部端子９に積層面を経て電気的に接続する。金属カバー３はＦe（鉄）を主成分としてＮi（ニッケル）、Ｃo（コバルト）を添加したコバールをカバー母体とする。カバー母体の表面には、例えば電解メッキによる図示しないＮi膜を有する。そして、一対の電極ローラ１０（ａｂ）を有するシーム溶接機によって、容器本体１の開口端面に接合される。
【０００６】
この場合、金属カバー３の一組の対向辺に一対の電極ローラ１０（ａｂ）を当接して通電しながら回転して進行させる。これにより、金属カバー３と金属リング４との間の接触抵抗によるジュール熱によってＮi膜が溶融し、金属リング４に金属カバー３が接合する。そして、次に、他組の対向辺を同様にして接合する。通常では、シーム溶接機あるいはスポット溶接機等によって、金属カバー３は金属リング４に仮止めされた後、シーム溶接される。
【特許文献１】特開２００５−１９７８５７号公報
【特許文献２】特開２００３−３１８６９０号公報
【発明の開示】
【発明が解決しようとする課題】
【０００７】
（従来技術の問題点）
しかしながら、上記構成の表面実装振動子では、容器本体１の金属リング４を金属カバー３にシーム溶接する際、特にＮi膜をジュール熱によって溶融するが、Ｎiは溶融温度が約1400℃であって、溶融時にはかなりの高温となる。したがって、容器本体１（セラミック）といずれもコバールとした金属カバー３及び金属リング４との膨張係数差によって容器本体１に応力を生じ、容器本体１に亀裂等のクラックを発生する問題があった。ちなみに、セラミックの膨張係数は約7.3×10-6／℃であり、コバールのそれは約6×10-6／℃である。
【０００８】
また、ここでの容器本体１にはシーム溶接用の金属リング４を要する。このため、金属リング４を除く容器本体１の高さを大きくして、例えば水晶片２を固着する際の導電性接着剤との接触を防止する必要がある。このことから、金属リング４を含む容器本体１の高さが大きくなって低背化を阻害する問題もあった。
【０００９】
なお、金属リング４に代えて金属厚膜としたダイレクトシームもあるが、これは電極ローラ１０（ａｂ）の押圧力が容器本体１（積層セラミック）に直接的に印加されることから、容器本体１にさらにクラックを発生しやすくなる問題がある。この点、金属リング４がある場合は、これが押圧力の緩衝材となって、容器本体１のクラックを防止する。
【００１０】
（発明の目的）
本発明は容器本体に亀裂を生じさせることを抑止する圧電デバイスの封止方法を提供することを目的とする。
【課題を解決するための手段】
【００１１】
（着目点及びその問題点）
本発明は、上記問題点に鑑み、融点温度がＮi（1400℃）よりも低い共晶合金例えばＡuＳn（280℃）に着目した。なお、共晶合金を用いた接合例えば特許文献２に示されるように周知であるものの、通常ではＡuＳnからなる環状金属１１が設けられた金属カバーを容器本体に当接し、加熱溶融によって接合される。
【００１２】
この場合、これらはバッチ処理によって行われるので生産性が悪くなる欠点があった。これに対し、シーム溶接では、容器本体に金属カバーを載置して仮止めする行程からシーム溶接に至るまで１個ずつ製造ライン上で形成されるので、生産効率が高くなる。
【００１３】
（解決手段）
本発明は、積層セラミックからなる凹状とした容器本体の開口端面に金属カバーをシーム溶接によって接合してなる圧電デバイスの封止方法において、前記金属カバーの周回する外周に水晶の点移転温度573℃よりも低い共晶合金からなる環状金属１１を設け、前記環状金属１１をシーム溶接によって溶融して接合した構成とする。
【００１４】
このような構成であれば、シーム溶接によって溶融される金属を水晶の点移転温度573℃よりも低い共晶合金とするので、従来例のＮi（1400℃）よりも格段に低くなる。したがって、シーム溶接時における金属カバーと容器本体（セラミック）との膨張係数差に基づいた膨張・収縮によっての応力も少なくなる。これにより、容器本体１に生ずる亀裂等のクラックを抑止できる。
【００１５】
なお、水晶の点移転温度573℃よりも低い共晶合金とするので、例えば熱によっての双晶化を確実に防止できる。但し、従来例のように溶融温度を1400℃とするＮiとしても、総熱量が少ないために現実には双晶化が生じた報告例はない。ここでは、温度の目安としてこれを採用した。
【００１６】
（実施態様項）
本発明の請求項２では、請求項１において、前記共晶合金はＡuＳnとする。これによれば、ＡuＳnは融点温度を約２７０℃とするので、容器本体との膨張係数差に基づいた膨張・収縮にる応力を小さくして、クラックの発生をさらに抑制できる。
【００１７】
同請求項３では、請求項１において、前記金属カバー３の少なくとも一組の対角部を前記容器本体に仮止めした後、前記金属カバーを前記容器本体に接合する。これによれば、環状金属１１を金属カバーを接合する際、厚みが最も大きくなる角部のうちの一組の対角部を溶接するので、仮止めを容易にする。
【００１８】
同請求項４では、請求項１において、前記容器本体の開口端面には前記金属カバーの金属リングが接合される金属膜が設けられる。これにより、従来例の金属リングを設けることなく溶接するので、表面実装振動子（容器本体）の低背化を促進できる。
【発明を実施するための最良の形態】
【００１９】
第１図及び第２図は本発明の一実施形態を説明する図で、第１図は表面実装振動子の断面図、第２図（ａ）は金属カバーの平面図、同図（ｂ）はＡ−Ａ断面図である。なお、前従来例と同一部分には同番号を付与してその説明は簡略又は省略する。
【００２０】
表面実装振動子は前述したように積層セラミックからなる凹状とした容器本体１内に水晶片２を収容し、シーム溶接によって金属カバー３を接合してなる。そして、ここでは、容器本体１の開口端面には印刷によるＷを下地電極として電解メッキ等によるＮi、Ａu膜（不図示）を設ける。また、コバールをカバー母体とした金属カバー３の一主面には、融点温度を約270℃としたＡuＳnとした共晶合金からなる環状金属１１を設ける。
【００２１】
この場合、予め枠状に成形された共晶合金（ＡuＳn）をカバー母体上に加熱溶融して、環状金属１１が形成される。これにより、環状金属１１はＡuＳnの溶融時にカバー母体の４角部に表面張力によって凝集するので、４角部の厚みが各辺の中央領域よりも厚くなる。
【００２２】
これらから、先ず、例えば厚みの大きい角部のうちの一組の対角部を仮止めする。ここでは、例えばシーム溶接機によって溶接する。要するに、一対の電極を金属カバー３の対角部に当接した状態で通電して部分的に溶接する。仮止めは、シーム溶接機に限らず、スポット溶接機等による溶接としてもよい。そして、前述したように、一対の電極ローラ１０（ａｂ）を一組の対向する辺に当接して通電しながら進行させてシーム溶接した後、他組の辺を同様にしてシーム溶接する。
【００２３】
このようなものでは、発明の効果の欄でも述べたように、溶融温度を約２７０℃とした共晶合金ＡuＳnを用いたシーム溶接なので、比較的低温での溶接となる。したがって、容器本体１（セラミック）との膨張係数差があっても、膨張・収縮による応力の発生を少なくして亀裂等のクラックの発生を抑止できる。
【００２４】
また、金属カバー３の少なくとも一組の対角部を容器本体１に仮止めした後、金属カバー３を前記容器本体１に接合する。これによれば、環状金属１１を金属カバー３を接合する際、厚みが最も大きくなる角部のうちの一組の対角部を溶接するので、仮止めを容易にする。さらに、従来の金属リング４を設けることなく、容器本体１の開口端面に直接に溶接するので、表面実装振動子（容器本体１）の低背化を促進できる。
【００２５】
（他の事項）
上記実施形態では水晶振動子として説明したが、これに限らず、発振器やフィルタ等の圧電デバイスに適用できる。また、環状金属１１としての共晶合金はＡuＳnとしたが、これに限らず例えばＡuＧe等であってもよく、目安として水晶の点移転温度５７３℃以下の共晶合金であればよい。
【図面の簡単な説明】
【００２６】
【図１】本発明の一実施形態を説明する表面実装振動子の断面図である。
【図２】本発明の一実施形態を説明する金属カバーの平面図、同図（ｂ）はＡ−Ａ断面図である。
【図３】従来例を説明する図で、同図（ａ）は表面実装振動子の断面図、同図（ｂ）は水晶片の平面図である。
【符号の説明】
【００２７】
１  容器本体、２  水晶片、３  金属カバー、４  金属リング、５  励振電極、６  引出電極、７  水晶端子、８  導電性接着剤、９  外部端子、１０  電極ローラ、１１  環状金属。
【図２】
2008219300.tif 000003
【図１】
2008219300.tif 000004
【図３】
2008219300.tif 000005